ГЕТЕРОФАЗНЫЙ СОПОЛИМЕР ПРОПИЛЕНА С ВЫСОКОЙ ТЕМПЕРАТУРОЙ ПЛАВЛЕНИЯ

1. Гетерофазный сополимер пропилена (RAHECO), содержащий:
(i) матрицу (М), представляющую сополимер пропилена (R-PP) и
(ii) эластомерный сополимер пропилена (ЕС), диспергированный в указанной матрице (М),
указанный гетерофазный сополимер пропилена (RAHECO) имеет
(a) содержание сомономера в пределах от 1,5 до 14,0 мол. %;
(b) предпочтительно температуру плавления, определенную при использовании дифференциальной сканирующей калориметрии (DSC), в пределах от 140 до 155°C;
(c) фракцию, растворимую в холодном ксилоле (XCS), определенную согласно ISO 16152 (25°C), составляющую в пределах от 10,0 до равно или менее 30,0 мас. %,
где дополнительно сополимер пропилена (RAHECO) удовлетворяет
(d) неравенству (I)
где
C(XCS) - содержание сомономера [в мол. %] фракцией, растворимой в холодном ксилоле (XCS), от общей массы гетерофазного сополимера пропилена (RAHECO);
C(total) - содержание сомономера [в мол. %] от общей массы гетерофазного сополимера пропилена (RAHECO);
и/или, предпочтительно и,
(e) неравенству (II)
Tm - температура плавления [в °C] общего гетерофазного сополимера пропилена (RAHECO);
C(XCI) - содержание сомономера [в мол. %] фракцией, нерастворимой в холодном ксилоле (XCI), гетерофазного сополимера пропилена (RAHECO).
2. Гетерофазный сополимер пропилена (RAHECO), содержащий:
(i) матрицу (М), представляющую сополимер пропилена (R-PP); и
(ii) эластомерный сополимер пропилена (ЕС), диспергированный в указанной матрице (М),
указанный гетерофазный сополимер пропилена (RAHECO) имеет
(a) содержание сомономера в пределах от 1,5 до 14,0 мол. %;
(b) температуру плавления, определенную при использовании дифференциальной сканирующей калориметрии (DSC), в пределах от 140 до 155°C;
(c) фракцию, растворимую в холодном ксилоле (XCS), определенную согласно ISO 16152 (25°C), в пределах от 10,0 до равной или менее 30,0 мас. %,
где указанный сополимер пропилена (R-PP) содержит первую фракцию полипропилена (РР1) и вторую фракцию полипропилена (R-PP2), содержание сомономера в первой фракции полипропилена (РР1) максимально составляет 2,5 мол. %.
3. Гетерофазный сополимер пропилена (RAHECO) по п. 2, где
(a) содержание сомономера [в мол. %] в сополимере пропилена (R-PP) составляет большее, чем в первой фракции полипропилена (РР1);
и/или
(b) массовое соотношение между первой фракцией полипропилена (РР1) и второй фракцией полипропилена (R-PP2) [(PP1)/(R-PP2)] составляет в пределах от 10:90 до 60:40.
4. Гетерофазный сополимер пропилена (RAHECO) по п. 2 или 3, где
(a) содержание сомономера между первой фракцией полипропилена (РР1) и сополимером пропилена (R-PP) отличается по меньшей мере на 1,5 мол. %;
и/или
(b) содержание сомономера между первой фракцией полипропилена (РР1) и второй фракцией полипропилена (R-PP2) отличается по меньшей мере на 3,0 мол. %.
5. Гетерофазный сополимер пропилена (RAHECO) по любому из предшествующих пп. 2-4, где
(a) первая фракция полипропилена (РР1) представляет гомополимер пропилена;
и/или
(b) вторая фракция сополимера пропилена (R-PP2) имеет содержание сомономера в пределах от 4,0 до 18,0 мол. %.
6. Гетерофазный сополимер пропилена (RAHECO) по любому из предшествующих пп. 2-5, удовлетворяющий:
(а) неравенству (I)
где
C(XCS) - содержание сомономера [в мол. %] фракцией, растворимой в холодном
ксилоле (XCS) от общей массы гетерофазного сополимера пропилена (RAHECO);
C(total) - содержание сомономера [в мол. %] от общей массы гетерофазного сополимера пропилена (RAHECO);
и/или
(b) неравенству (II)
Tm - температура плавления [в °C] от общей массы гетерофазного сополимера пропилена (RAHECO);
C(XCI) - содержание сомономера [в мол. %] фракцией, нерастворимой в холодном ксилоле (XCI), гетерофазного сополимера пропилена (RAHECO).
7. Гетерофазный сополимер пропилена (RAHECO) по любому из предшествующих пунктов, где
(a) сополимер пропилена (R-PP) имеет содержание сомономера в пределах от 1,5 до 14,0 мол. %;
и/или
(b) эластомерный сополимер пропилена (ЕС) имеет содержание сомономера в пределах от 18,0 до 60,0 мол. %.
8. Гетерофазный сополимер пропилена (RAHECO) по любому из предшествующих пунктов, где сомономер в сополимере пропилена (R-PP) и/или эластомерный сополимер пропилена (ЕС) представляет этилен, где предпочтительно сомономер в гетерофазном сополимере пропилена (RAHECO) представляет только этилен.
9. Гетерофазный сополимер пропилена (RAHECO) по любому из предшествующих пунктов, где
(a) фракция, растворимая в холодном ксилоле (XCS), имеет содержание сомономера, например содержание этилена, в пределах от 18,0 до 60,0 мол. %;
и/или
(b) фракция, нерастворимая в холодном ксилоле (XCI), имеет содержание сомономера, например содержание этилена, в пределах от 1,5 до 14,0 мол. %.
10. Гетерофазный сополимер пропилена (RAHECO) по любому из предшествующих пунктов, где характеристическая вязкость фракции, растворимой в холодном ксилоле (XCS), гетерофазного сополимера пропилена (RAHECO) составляет в пределах от 1,1 до 2,2 дл/г.
11. Гетерофазный сополимер пропилена (RAHECO) по любому из предшествующих пунктов удовлетворяет:
(a) неравенству (III)
где
C(XCS) - содержание сомономера [в мол. %] фракцией, растворимой в холодном ксилоле (XCS), гетерофазного сополимера пропилена (RAHECO);
C(XCI) - содержание сомономера [в мол. %] фракцией, нерастворимой в холодном ксилоле (XCI), гетерофазного сополимера пропилена (RAHECO);
и/или
(b) неравенству (IV)
где
C(XCS) - содержание сомономера [в мол. %] в гетерофазном сополимере пропилена (RAHECO);
XCS - содержание [в масс. %] фракции, растворимой в холодном ксилоле (XCS), гетерофазного сополимера пропилена (RAHECO);
и/или
(c) неравенству (V)
где
C(XCS) - содержание сомономера [в мол. %] фракцией, растворимой в холодном ксилоле (XCS), гетерофазного сополимера пропилена (RAHECO);
XCS - содержание [в мас. %] фракции, растворимой в холодном ксилоле (XCS), гетерофазного сополимера пропилена (RAHECO).
12. Гетерофазный сополимер пропилена (RAHECO) по любому из предшествующих пунктов, имеющий первую температуру стеклования Tg(1) и вторую температуру стеклования Tg(2), где указанная первая температура стеклования Tg(1) выше второй температуры стеклования Tg(2), предпочтительно разница между первой температурой стеклования Tg(1) и второй температурой стеклования Tg(2) составляет по меньшей мере 40°C.
13. Гетерофазный сополимер пропилена (RAHECO) по любому из
предшествующих пунктов, имеющий:
(a) первую температуру стеклования Tg(1) в пределах от -12 до +2°C;
и/или
(b) вторую температуру стеклования Tg(2) в пределах от -60 до -30°C;
и/или
(c) вторая температура стеклования Tg(2) удовлетворяет неравенству (VI):
где
Tg(2) - вторая температура стеклования гетерофазного сополимера пропилена (RAHECO);
C(XCS) - содержание сомономера [в мол. %] фракцией, растворимой в холодном ксилоле (XCS), гетерофазного сополимера пропилена (RAHECO).
14. Гетерофазный сополимер пропилена (RAHECO) по любому из предшествующих пунктов, имеющий:
(a) модуль упругости при изгибе, измеренный согласно ISO 178, максимально 550 МПа;
и/или
(b) содержание экстрагируемого гексана, определенное согласно методу FDA на поливочных пленках 100 μm, менее 2,4 мас. %.
15. Способ получения гетерофазного сополимера пропилена (RAHECO) по любому из предшествующих пунктов, включающий полимеризацию:
(I) пропилена и α-олефина, отличного от пропилена, предпочтительно этилена, с образованием, таким образом, матрицы (М), представляющей сополимер пропилена (РР); и последующую полимеризацию
(II) пропилена и α-олефина, отличного от пропилена, предпочтительно этилена, предпочтительно в газовой фазе с образованием, таким образом, эластомерного сополимера пропилена (ЕС), диспергированного в указанной матрице (М);
где обе стадии, и (I), и (II) проводят в присутствии того же твердого катализатора в форме частиц с единым центром полимеризации свободного от внешнего носителя, предпочтительно катализатора, содержащего (i) комплекс с формулой (I):
М представляет цирконий или гафний;
каждый X - сигма-лиганд;
2
2
2
2
2
2
2
1
20
1
20
6
20
7
20
7
20
L - двухвалентный мостик, выбранный из -R'C-, -R'C-CR'-, -R'Si-, -R'Si-SiR', -R'Ge-, где каждый R' независимо представляет атом водорода, С-С-нециклический углеводородный остаток, три(С-С-алкил)силил, С-С-арил, С-С-арилалкил или С-С-алкиларил;
2
2
1
20
R и R' - каждый независимо представляет С-С нециклический углеводородный радикал, необязательно содержащий один или более гетероатом из групп 14-16;
5
1-20
R'-С группа нециклического углеводородного остатка, состоящего из одного или более гетероатома из групп 14-16, необязательно замещенного одним или более галоатомом;
6
6
1
20
R и R' - каждый независимо представляет водород или С- группу нециклического углеводородного остатка, необязательно содержащую один или более гетероатом из групп 14-16;
7
7
1-20
R и R' - каждый независимо представляет водород или С группу нециклического углеводородного остатка, необязательно содержащую один или более гетероатом из групп 14-16;
1
Ar - независимо представляет арильную группу или гетероарильную группу, имеющую вплоть до 20 атомов водорода, необязательно замещенных одной или более группой R;
Ar' - независимо представляет арильную группу или гетероарильную группу, имеющую вплоть до 20 атомов водорода, необязательно замещенных одной или более группой R1;
1
1
1-20
каждый R представляет С группу нециклического углеводородного остатка или две R группы соседних атомов водорода вместе могут образовать слитое 5- или 6-членное
4
не ароматическое кольцо с Ar группой, указанное кольцо само представляет необязательно замещенное одной или более группой R;
4
1-20
каждый R представляет С группу нециклического углеводородного остатка;
и (ii) сокатализатор, содержащий соединение металла 13 группы, например, соединение Al или соединение бора.
16. Способ по п. 15, где стадия (I) включает полимеризацию пропилена и необязательно α-олефина, отличного от пропилена, предпочтительно этилена, с образованием, таким образом, первой фракции полипропилена (РР1) и последующую полимеризацию в другом реакторе пропилена и α-олефина, отличного от пропилена, предпочтительно этилена, с образованием, таким образом, второй фракции сополимера пропилена (R-PP2), первая фракция полипропилена (РР1) и вторая фракция полипропилена (R-PP2) образуют сополимер пропилена (R-PP).
17. Изделие, содержащее гетерофазный сополимер пропилена (RAHECO) по любому из предшествующих пп. 1-14, где предпочтительно изделие выбирают из группы, состоящей из (медицинского) пакета, пищевой упаковки, пленки и бутылки.